(57)【要約】【課題】気泡及び介在物に起因した製品欠陥を防止し、製造した鋳片の品質を良好にする連続鋳造用浸漬ノズルを提供する。【解決手段】内部を溶鋼が流れる筒状部１１と、筒状部１１の底に一体的に連接され、複数の小孔吐出口１４を両側に備える第１の吐出部１２と、両側に配置された複数の小孔吐出口１４を箱状に覆って空間部１７を形成し、筒状部１１及び第１の吐出部１２を介して流れる溶鋼を、空間部１７から外側にそれぞれ吐出する大孔吐出口１６を備えた第２の吐出部１５とを有する。【選択図】        図１
2004148400.tif 000002
【特許請求の範囲】
【請求項１】
内部を溶鋼が流れる筒状部と、
前記筒状部の底に一体的に連接され、複数の小孔吐出口を両側に備える第１の吐出部と、
両側に配置された前記複数の小孔吐出口を箱状に覆って空間部を形成し、前記筒状部及び前記第１の吐出部を介して流れる前記溶鋼を、前記空間部から外側にそれぞれ吐出する大孔吐出口を備えた第２の吐出部とを有することを特徴とする連続鋳造用浸漬ノズル。
【請求項２】
請求項１記載の連続鋳造用浸漬ノズルにおいて、前記筒状部の流路の断面積Ｓｏと、前記第１の吐出部の水平断面積に前記第２の吐出部の空間部の水平断面積を加えた断面積Ｓｅとの比Ｓｏ／Ｓｅが、０．１５〜０．３であることを特徴とする連続鋳造用浸漬ノズル。
【請求項３】
請求項１及び２のいずれか１項に記載の連続鋳造用浸漬ノズルにおいて、前記筒状部の内径Ｄｏと、前記大孔吐出口の内径ｄとの比Ｄｏ／ｄが、０．７〜１．０であることを特徴とする連続鋳造用浸漬ノズル。
【請求項４】
請求項１〜３のいずれか１項に記載の連続鋳造用浸漬ノズルにおいて、前記大孔吐出口の内径ｄと、前記第１の吐出部の一方側の前記小孔吐出口の総面積を一つの円とした場合の内径Ｄｈとの比ｄ／Ｄｈが、１を超え２以下であることを特徴とする連続鋳造用浸漬ノズル。
【請求項５】
請求項１〜４のいずれか１項に記載の連続鋳造用浸漬ノズルにおいて、前記溶鋼はステンレス溶鋼であることを特徴とする連続鋳造用浸漬ノズル。
【請求項６】
請求項１〜５のいずれか１項に記載の連続鋳造用浸漬ノズルにおいて、前記第１及び第２の吐出部は前記筒状部に対して対称に形成されていることを特徴とする連続鋳造用浸漬ノズル。
【発明の詳細な説明】
【０００１】
【発明の属する技術分野】
本発明は、連続鋳造法を用いて、溶鋼から例えばスラブやブルーム等の鋳片を鋳造する場合に使用する連続鋳造用浸漬ノズルに関する。
【０００２】
【従来の技術】
従来、連続鋳造においては、タンディッシュに注湯された溶鋼を、浸漬ノズルを介して連続鋳造用鋳型（以下、単に鋳型とも言う）に連続的に供給して冷却し、鋳片を製造している。このように、鋳型内に溶鋼を注湯して凝固シェルを形成するときには、浸漬ノズルからの吐出流に随伴した気泡が鋳片に捕捉されたり、また鋳片内部の一部に集積するため、これが鋳片の表面欠陥の原因になり、鋳片の品質を阻害していた。
そこで、この問題を解消するため、例えば、内部に溶鋼の流路が設けられた筒体の下端部に吐出孔を囲む箱体を嵌装して、空間部を形成し、この空間部に連通する下向き及び横向きの吐出孔を箱体に設け、この下向き及び横向きの吐出孔から溶鋼を鋳型内に注湯する浸漬ノズルがある（例えば、特許文献１参照。）。
また、筒体の下端部に、多数の横向き孔及び下向き孔を有する箱体を嵌装した浸漬ノズルもある。これにより、箱体内で、溶鋼中の介在物を凝集させて浮上を促進させ、介在物起因の欠陥を防止できる（例えば、特許文献２参照。）。
そして、筒体の先端部に箱体を設け、筒体の下向き吐出孔から吐出する溶鋼を、この箱体に設けられた下堰によって上昇させ、この上昇流を更に下降させてから、箱体の両側に設けられた吐出口から横方向に吐出させて、鋳型内に注湯する浸漬ノズルもある。これにより、凝固シェルの成長を阻害することなく、パウダー等の巻き込みを防止できる（例えば、特許文献３参照。）。
【０００３】
【特許文献１】
特開昭６３−７６７５２号公報
【特許文献２】
実開昭６０−７１４６２号公報
【特許文献３】
特開昭６３−１３２７５４号公報
【０００４】
【発明が解決しようとする課題】
しかしながら、上記した浸漬ノズルには、以下の問題がある。
特許文献１に示されているような浸漬ノズルでは、確かに筒体への溶鋼の注湯時における流れの変動を吸収できる可能性はあるが、箱体に下向きの吐出孔が設けられているため、下向きの溶鋼の流れが形成され、この流れに随伴して気泡や介在物が鋳片の深部に侵入し、鋳片の内部欠陥が発生する。しかも、箱体には横向きの吐出孔も設けられているため、筒体の両側に設けられた吐出孔から吐出する溶鋼の流速が十分に減衰されることなく、また溶鋼の流れが整流化されることなく、箱体の吐出孔から吐出する。この溶鋼の吐出流は、鋳型内壁に当り、反転する上向き流が湯面に影響して、パウダーの巻き込みや凝固シェルへの気泡の捕捉を招き、表面欠陥の要因になる。
また、特許文献２に示されているような浸漬ノズルでは、箱体内の空間部で、筒体への溶鋼の注湯時における流れの変動を吸収し、更にその変動を横向きの多数の孔で分散させようとしている。しかし、筒体の下端部に設けられた吐出口が大きく、空間部内に溶鋼が充満するので、大きな変動が完全に吸収されず、溶鋼の均一な流れを形成できない。
なお、箱体に設けられた多数の横向き孔からの溶鋼の流れが鋳型内壁に当り、反転して上昇流と下降流を形成し、この上昇流がパウダーの巻き込みや凝固シェルへの気泡の捕捉を招き、表面欠陥の要因になる。このとき下降流は、下向きの反転流に加え、箱体に設けられた下向き孔からの溶鋼流と合流するため、下向きの流れが強くなり、気泡や介在物が鋳片の深部に侵入し、内部に集積して鋳片の内部欠陥の要因となる等の問題がある。
【０００５】
そして、特許文献３に示されているような浸漬ノズルでは、箱体の内部に下堰を設けることで、筒体の内部を下降する溶鋼の流速を低減させているが、箱体の内部に溶鋼が充満しているため、下堰を設けるのみでは減衰効果が小さく、十分な減衰効果が得られない。また、箱体の横側からの溶鋼の吐出流が鋳型内壁に当るので、上記したように上昇流と下降流が形成される。この溶鋼の流れにより、例えば、上昇流（上向き流）が強くなり、パウダーの巻き込みや凝固シェルへの気泡の捕捉を招いて、表面欠陥が発生する。このとき、下向きの流れも強くなるので、気泡や介在物が鋳片の深部に侵入し、内部に集積して鋳片の内部欠陥の要因となる等の問題がある。
上記したように、一般に、浸漬ノズルからの溶鋼の吐出流は、鋳型内壁の凝固シェルに当り、反転して上昇流と下降流が生じるため、この溶鋼流に起因した鋳片の欠陥が発生する。そこで、この欠陥を防止するため、浸漬ノズルの吐出口の角度を変更したり、電磁力を利用して吐出流を減衰することも行われているが、浸漬ノズルの吐出口の角度を可変としても溶鋼流を均一にすることには限界があり、また、電磁力を活用する場合では、設備が複雑、かつ高価になり、消費電力コスト等の鋳造コストが高くなるという問題がある。
本発明はかかる事情に鑑みてなされたもので、気泡及び介在物に起因した製品欠陥を防止し、製造した鋳片の品質を良好にする連続鋳造用浸漬ノズルを提供することを目的とする。
【０００６】
【課題を解決するための手段】
前記目的に沿う本発明に係る連続鋳造用浸漬ノズルは、内部を溶鋼が流れる筒状部と、筒状部の底に一体的に連接され、複数の小孔吐出口を両側に備える第１の吐出部と、両側に配置された複数の小孔吐出口を箱状に覆って空間部を形成し、筒状部及び第１の吐出部を介して流れる溶鋼を、空間部から外側にそれぞれ吐出する大孔吐出口を備えた第２の吐出部とを有する。このように、第１の吐出部に設けた複数の小孔吐出口により、筒状部の内部に注湯された溶鋼の落下エネルギーを減衰し、その流れを整流化できる。また、整流化された溶鋼は、第１の吐出部の外側に形成された空間部により、その流速が更に減衰され、しかもその流れが均一化された後、第２の吐出部の大孔吐出口から鋳型内に注湯されるので、第２の吐出部からの溶鋼の流れを緩慢な流れにでき、鋳型内に形成される第２の吐出部からの溶鋼の上向き流を抑制して、パウダーの巻込みや、気泡の捕捉を抑制し、且つ下向き流を抑制して、鋳片の深部に侵入する気泡や介在物を防止し、気泡欠陥や介在物欠陥を防止できる。
ここで、本発明に係る連続鋳造用浸漬ノズルにおいて、筒状部の流路の断面積Ｓｏと、第１の吐出部の水平断面積に第２の吐出部の空間部の水平断面積を加えた断面積Ｓｅとの比Ｓｏ／Ｓｅが、０．１５〜０．３であることが好ましい。このように、第１の吐出部の水平断面積に第２の吐出部の空間部の水平断面積を加えた断面積を、筒状部の流路の断面積より大きくし、しかもその比を規定することで、筒状部に注湯された溶鋼の落下エネルギーを更に減衰できる。
【０００７】
本発明に係る連続鋳造用浸漬ノズルにおいて、筒状部の内径Ｄｏと、大孔吐出口の内径ｄとの比Ｄｏ／ｄが、０．７〜１．０であることが好ましい。このように、筒状部の大きさに応じて、大孔吐出口の大きさを規定しているので、筒状部に注湯された溶鋼の流速を確実に減衰させ、しかもその流れを均一化させた後、第２の吐出部から鋳型内へ溶鋼を注湯できる。
本発明に係る連続鋳造用浸漬ノズルにおいて、大孔吐出口の内径ｄと、第１の吐出部の一方側の小孔吐出口の総面積を一つの円とした場合の内径Ｄｈとの比ｄ／Ｄｈが、１を超え２以下であることが好ましい。このように、大孔吐出口の大きさに応じて、第１の吐出部の小孔吐出口の大きさを規定しているので、筒状部に注湯された溶鋼の流速を確実に減衰させ、しかもその流れを均一化させて、第２の吐出部からの溶鋼の流れを安定して緩慢な流れにできる。
本発明に係る連続鋳造用浸漬ノズルにおいて、溶鋼はステンレス溶鋼であることが好ましい。これにより、介在物による欠陥が発生し易いステンレス溶鋼の鋳造時においても、第２の吐出部からの溶鋼の流れを安定して緩慢な流れにできる。本発明に係る連続鋳造用浸漬ノズルにおいて、第１及び第２の吐出部は筒状部に対して対称に形成されていることが好ましい。これにより、筒状部に注湯された溶鋼を、第１、第２の吐出部を介して鋳型内へ対称に注湯できる。
【０００８】
【発明の実施の形態】
続いて、添付した図面を参照しつつ、本発明を具体化した実施の形態につき説明し、本発明の理解に供する。
ここに、図１は本発明の一実施の形態に係る連続鋳造用浸漬ノズルの説明図、図２（Ａ）、（Ｂ）はそれぞれ同連続鋳造用浸漬ノズルに使用する第１の吐出部の説明図、図１のａ−ａ矢視断面図、図３は同連続鋳造用浸漬ノズルを使用した場合の溶鋼の流れを示す説明図、図４は従来例に係る連続鋳造用浸漬ノズルを使用した場合の溶鋼の流れを示す説明図、図５は本発明の一実施の形態に係る連続鋳造用浸漬ノズル及び従来例に係る連続鋳造用浸漬ノズルをそれぞれ使用した場合のメニスカスからの各距離における気泡の分布を示した説明図である。
【０００９】
図１に示すように、本発明の一実施の形態に係る連続鋳造用浸漬ノズル１０は、内部を溶鋼が流れる筒状部１１と、筒状部１１の底部に一体的に連接された第１の吐出部１２とを有している。なお、この連続鋳造用浸漬ノズル１０の材質は、従来耐火物に使用されている例えば、アルミナ系、炭化ケイ素系、ジルコニア系等である。以下、詳しく説明する。
【００１０】
筒状部１１の流路は、断面が円形となっており、下部を除く部分は耐火物が配置されて、下部の内径Ｄｏより小さい内径Ｄｔ、（例えばＤｏの１／２〜９／１０）となっている。
図１、図２（Ａ）に示すように、第１の吐出部１２には、両側にそれぞれ板部１３が設けられており、この各板部１３には、円形で内径が例えば１０〜３０ｍｍの複数（この実施の形態においては８個）の小孔吐出口１４が、２個、１個、２個、１個、２個というように交互（蜂の巣状）に、上下方向に広がった状態でそれぞれ配置されている。なお、複数の小孔吐出口１４の各板部１３に対する配置位置は、注湯時における溶鋼の落下エネルギーを減衰できるように、少なくとも上下方向に広がった状態であれば、例えば、斜め方向、ランダム等に配置することもできる。
【００１１】
図１、図２（Ｂ）に示すように、第１の吐出部１２には、第１の吐出部１２の外側を箱状に覆う、実質的に直方体となった第２の吐出部１５が設けられている。なお、第２の吐出部１５は、第１の吐出部１２に嵌装して固定することが好ましい。ここで、第２の吐出部の底の中央部分が第１の吐出部の底と兼用されることも可能であり、また、第１の吐出部に予め底が設けられている場合には、第２の吐出部の底に、第１の吐出部の下端部が嵌合可能な開口部を設けることも可能である。
この第２の吐出部１５の両側下部には、水平面に対して角度θ（例えば、下向き３５度から上向き１０度の範囲内）に傾斜して外側に突出した断面矩形の大孔吐出口１６がそれぞれ設けられている。
これにより、第２の吐出部１５内には第１の吐出部１２の両側の板部１３の外側に空間部１７がそれぞれ形成され、筒状部１１及び第１の吐出部１２を介して流れる溶鋼は、対となる空間部１７を通り大孔吐出口１６から外部に吐出される。なお、連続鋳造用浸漬ノズル１０の第１、第２の吐出部１２、１５は、それぞれ筒状部１１に対して左右対称に形成されている。
【００１２】
ここで、図１に示すように、第１の吐出部１２の水平断面積に第２の吐出部１５の空間部１７の水平断面積を加えた断面積Ｓｅ（図２（Ｂ）のｘとｙで囲まれる領域）は、筒状部１１の流路の断面積Ｓｏに応じて設定される。即ち、断面積Ｓｏと断面積Ｓｅとの比Ｓｏ／Ｓｅを０．１５〜０．３にする。ここで、Ｓｏ／Ｓｅが０．１５より小さい場合、即ち筒状部１１の断面積Ｓｏに対して吐出部側の断面積Ｓｅが大きすぎる場合、注湯時における溶鋼の落下エネルギーを減衰できるが、第２の吐出部１５が大きくなって原料コストがかかり経済的でない。また、Ｓｏ／Ｓｅが０．３より大きい場合、即ち筒状部１１の断面積Ｓｏに対して吐出部側の断面積Ｓｅが充分に大きくない場合、注湯時における溶鋼の落下エネルギーを十分に減衰できず、溶鋼の流れを均一にできない。これにより、パウダーの巻き込みや凝固シェルへの気泡の捕捉を招き、製造した鋳片に表面欠陥や内部欠陥が発生する。
更に、製品品質をより向上させた鋳片を低コストで製造するためには、筒状部１１の断面積Ｓｏと、吐出部側の断面積Ｓｅとの比Ｓｏ／Ｓｅを０．１７〜０．２７とすることが好ましく、更には０．２〜０．２５とすることが好ましい。
【００１３】
また、大孔吐出口１６の大きさは、筒状部１１の流路の大きさに応じて設定され、筒状部１１の内径Ｄｏと、例えば大孔吐出口１６の断面積を１つの真円の面積とした場合の内径ｄとの比Ｄｏ／ｄを０．７〜１．０にする。なお、大孔吐出口１６の大きさを１つの真円の面積とした場合の内径ｄで表わした理由は、大孔吐出口１６の形状が必ずしも円形でなく、例えば、楕円形、卵形、矩形、多角形等にもできることに起因する。ここで、Ｄｏ／ｄが０．７〜１．０の範囲を外れた場合、筒状部１１に注湯された溶鋼の流速を十分に減衰させることができず、しかもその流れを十分に均一化させることができない状態で、第２の吐出部１５から鋳型内に溶鋼が注湯される。これにより、パウダーの巻き込みや凝固シェルへの気泡の捕捉を招き、製造した鋳片に表面欠陥や内部欠陥が発生する。
更に、製品品質をより向上させた鋳片を製造するためには、筒状部１１の内径Ｄｏと、大孔吐出口１６の内径ｄとの比Ｄｏ／ｄを０．７５〜０．９５とすることが好ましく、更には０．８〜０．９とすることが好ましい。
【００１４】
そして、複数の小孔吐出口１４の大きさは、大孔吐出口１６の大きさに応じて設定され、例えば、大孔吐出口１６の断面積を１つの真円の面積とした場合の内径ｄと、一方側の板部１３に設けられた複数の小孔吐出口１４の総面積を１つの真円の面積とした場合の内径Ｄｈとの比ｄ／Ｄｈを１を超え２以下にする。なお、複数の小孔吐出口１４の大きさを、１つの真円の面積とした場合の内径Ｄｈで表わした理由は、小孔吐出口１４が複数存在し、しかも小孔吐出口１４の形状が必ずしも円形でなく、例えば、楕円形、卵形、矩形、多角形等にもできることに起因する。ここで、ｄ／Ｄｈが１を超え２以下の範囲を外れた場合、筒状部１１に注湯された溶鋼の流速を十分に減衰できず、しかもその流れを十分に均一化できないため、大孔吐出口１６からの溶鋼の流れを緩慢な流れにできない。これにより、パウダーの巻き込みや凝固シェルへの気泡の捕捉を招き、製造した鋳片に表面欠陥や内部欠陥が発生する。
更に、大孔吐出口１６からの溶鋼の流れを緩慢な流れにし、製品品質をより向上させた鋳片を製造するためには、大孔吐出口１６の断面積を１つの真円の面積とした場合の内径ｄと、一方側の板部１３に設けられた複数の小孔吐出口１４の総面積を１つの真円の面積とした場合の内径Ｄｈとの比ｄ／Ｄｈを、１を超え１．７以下とすることが好ましく、更には１を超え１．４５以下とすることが好ましい。
【００１５】
【実施例】
前記実施の形態に係る連続鋳造用浸漬ノズル１０を使用し、試験を行った結果について説明する。
連続鋳造用浸漬ノズル１０との比較に使用した従来例の浸漬ノズルとしては、図４に示すような、内部を溶鋼が流れる有底の筒体で構成され、この筒体の両側下端部に下向き１５度の角度に傾斜した溶鋼の吐出孔がそれぞれ設けられた浸漬ノズルを使用した。
なお、鋳造時における鋳片の引き抜き速度は、０．８ｍ／ｍｉｎで行った。
【００１６】
図３に示すように、連続鋳造用浸漬ノズル１０を用いた場合、第２の吐出部１５の大孔吐出口１６から吐出する溶鋼の流れは、湯面（メニスカス）から浅いことが分かる。これにより、鋳型内に形成される上向き、及び下向きの溶鋼流に随伴する気泡や介在物の巻き込みが抑制され、溶鋼中に混入した気泡や介在物の浮上が促進されて浮上し易くなるので、凝固シェルに捕捉される気泡や介在物を減少させることができる。しかも、気泡や介在物が鋳片の深部に侵入しないため、鋳片の内部品質をも向上させることができる。
一方、図４に示すように、従来例の連続鋳造用浸漬ノズルを使用した場合、筒体への溶鋼の注湯時における変動を吸収できず、吐出孔から吐出する溶鋼の下向きの流れは、連続鋳造用浸漬ノズル１０を使用した場合よりも、湯面から深いことが分かる。これにより、気泡や介在物が鋳片の深部に侵入し、内部に集積するので、これが製造した鋳片の内部欠陥の要因となる。更に、鋳型内の凝固シェルに当り、反転した上向き流が強くなり、パウダーの巻込みや、湯面変動の要因となり、鋳片の品質を阻害する。
【００１７】
図５には、連続鋳造用ノズル１０、及び従来例に係る浸漬ノズルをそれぞれ使用した場合のメニスカスからの各距離における鋳片のＬ面（内表面）の幅方向に付着した気泡の合計の分布を示している。なお、気泡個数（指数）とは、従来例の浸漬ノズルを使用した場合のメニスカスから２０００ｍｍまでの気泡の総個数を１とした場合の割合を示している。
図５から明らかなように、連続鋳造用浸漬ノズル１０を使用した場合、メニスカスからの距離が約５００ｍｍの位置では、気泡個数は０．１を下回っており、１２００ｍｍの位置では気泡が殆ど存在していないことが分かる。一方、従来例の浸漬ノズルを使用した場合、メニスカスからの距離が５００ｍｍの位置では、気泡個数が０．２５で、連続鋳造用浸漬ノズル１０の３倍程度であり、１２００ｍｍの位置でも殆ど変わらないことが分かる。なお、この浸漬ノズルの場合、メニスカスからの距離が１９００ｍｍ以上の位置で、気泡の存在を抑制できることが分かる。
以上のことから、本発明の連続鋳造用浸漬ノズルを使用することで、溶鋼の流れを緩慢な流れにして、上向き流によるパウダーの巻込みなどの品質阻害を回避できると共に、下向き流による気泡や介在物の鋳片の深部への侵入や、集積を防止できるので、鋳片の品質向上ができ、しかも歩留りを向上させることができる。
【００１８】
以上、本発明を、一実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の連続鋳造用浸漬ノズルを構成する場合も本発明の権利範囲に含まれる。また、前記実施の形態においては、連続鋳造用浸漬ノズルを溶鋼の鋳造に使用した場合について説明したが、この溶鋼としては、例えばステンレス溶鋼を使用できる。
そして、前記実施の形態においては、第１の吐出部に複数の小孔吐出口を有する板部が設けられた場合について説明したが、第１の吐出部を筒状とし、その両側に複数の小孔吐出口を設けることもできる。
更に、前記実施の形態においては、第２の吐出部を第１の吐出部に嵌装して連続鋳造用浸漬ノズルを製造することについて説明したが、嵌装することなくＮＣ工作機械を用いて一体的に連続鋳造用浸漬ノズルを製造することも可能である。
【００１９】
【発明の効果】
請求項１〜６記載の連続鋳造用浸漬ノズルにおいては、第１の吐出部の両側に設けた複数の小孔吐出口により、筒状部の内部に注湯された溶鋼の落下エネルギーを減衰し、その流れを整流化できる。また、整流化された溶鋼は、第１の吐出部の外側に形成された空間部により、その流速が更に減衰され、しかもその流れが均一化された後、第２の吐出部の大孔吐出口から鋳型内に注湯されるので、第２の吐出部からの溶鋼の流れを緩慢な流れにできる。これにより、鋳型内に形成される上向き、及び下向きの溶鋼流に随伴する気泡や介在物の巻き込みが抑制され、溶鋼中に混入した気泡や介在物の浮上が促進されて浮上し易くなるので、凝固シェルに捕捉される気泡や介在物を減少させることができる。従って、上向き流によるパウダーの巻込みなどの品質阻害を回避できると共に、下向き流による気泡や介在物の鋳片の深部への侵入や、集積を防止できるので、鋳片の品質向上ができ、鋳片の手入れや鋳片を圧延した鋼材の手入れを行う必要がなくなり、更には不合格品を減少させ、歩留りを向上させることができる。
特に、請求項２記載の連続鋳造用浸漬ノズルにおいては、第１の吐出部の水平断面積に第２の吐出部の空間部の水平断面積を加えた断面積を、筒状部の流路の断面積より大きくし、しかもその比を規定することで、筒状部に注湯された溶鋼の落下エネルギーを更に減衰できる。これにより、上向き流によるパウダーの巻込みなどの品質阻害を更に回避できると共に、下向き流による気泡や介在物の鋳片の深部への侵入や、集積を防止できる。
【００２０】
請求項３記載の連続鋳造用浸漬ノズルにおいては、筒状部の大きさに応じて、大孔吐出口の大きさを規定しているので、筒状部に注湯された溶鋼の流速を確実に減衰させ、しかもその流れを均一化させた後、第２の吐出部から鋳型内へ溶鋼を注湯できる。これにより、鋳型内に形成される上向き、及び下向きの溶鋼流に随伴する気泡や介在物の巻き込みが抑制され、溶鋼中に混入した気泡や介在物の浮上が更に促進されて浮上し易くなる。
請求項４記載の連続鋳造用浸漬ノズルにおいては、大孔吐出口の大きさに応じて、第１の吐出部の小孔吐出口の大きさを規定しているので、筒状部に注湯された溶鋼の流速を確実に減衰させ、しかもその流れを均一化させて、第２の吐出部からの溶鋼の流れを安定して緩慢な流れにできる。これにより、鋳片の深部に侵入する介在物や気泡を減少させ、鋳片の内部品質を向上させることができる。
請求項５記載の連続鋳造用浸漬ノズルにおいては、介在物による欠陥が発生し易いステンレス溶鋼の鋳造時においても、第２の吐出部からの溶鋼の流れを安定して緩慢な流れにできる。これにより、介在物欠陥の解消が顕著に現れるので、安定した品質のステンレスを提供できる。
請求項６記載の連続鋳造用浸漬ノズルにおいては、第１及び第２の吐出部が筒状部に対して対称に形成され、筒状部に注湯された溶鋼を、第１、第２の吐出部を介して鋳型内へ対称に注湯できるので、その流れを更に安定にできる。
【図面の簡単な説明】
【図１】本発明の一実施の形態に係る連続鋳造用浸漬ノズルの説明図である。
【図２】（Ａ）、（Ｂ）はそれぞれ同連続鋳造用浸漬ノズルに使用する第１の吐出部の説明図、図１のａ−ａ矢視断面図である。
【図３】同連続鋳造用浸漬ノズルを使用した場合の溶鋼の流れを示す説明図である。
【図４】従来例に係る連続鋳造用浸漬ノズルを使用した場合の溶鋼の流れを示す説明図である。
【図５】本発明の一実施の形態に係る連続鋳造用浸漬ノズル及び従来例に係る連続鋳造用浸漬ノズルをそれぞれ使用した場合のメニスカスからの各距離における気泡の分布を示した説明図である。
【符号の説明】
１０：連続鋳造用浸漬ノズル、１１：筒状部、１２：第１の吐出部、１３：板部、１４：小孔吐出口、１５：第２の吐出部、１６：大孔吐出口、１７：空間部
【図１】
2004148400.tif 000003
【図２】
2004148400.tif 000004
【図３】
2004148400.tif 000005
【図４】
2004148400.tif 000006
【図５】
2004148400.tif 000007